(57)【特許請求の範囲】
【請求項１】
銀または酸化銀でドープされた熱分解的に製造されたシリカにおいて、基本成分が、火炎酸化または火炎加水分解の方法で熱分解的に製造されたシリカであり、この場合、このシリカがドーピング成分０．０００１質量％（＝１×１０−４質量％）から２０質量％までを用いてドープされており、その際、ドーピング量が１〜１００００ｐｐｍの範囲であり、かつドーピング成分が銀塩または銀塩混合物であるか、銀化合物または金属銀の懸濁液であるか、あるいはこれらの混合物であり、ドープされた酸化物のＢＥＴ表面積が１〜６００ｍ２／ｇの範囲であることを特徴とする、銀または酸化銀でドープされた熱分解的に製造されたシリカ。
【請求項２】
銀または酸化銀でドープされた熱分解法酸化物の製造方法において、銀塩または銀塩混合物を含む塩溶液であるか、溶解または懸濁された形の金属それ自体であるか、あるいはこれらの混合物を出発材料とし、二成分ノズルを用いての噴霧によってか、あるいはエアロゾルの異なる方法によって製造されたエアロゾルを、熱分解法シリカを製造するための火炎酸化または火炎加水分解の方法において使用されるような火炎中に供給し、このエアロゾルを火炎酸化または火炎加水分解のガス混合物と反応前に均質に混合させ、その後に、エアロゾル／ガス混合物を火炎中で反応させ、これにより生じる銀または酸化銀でドープされた熱分解法シリカを、ガス流から分離させることを特徴とする、銀または酸化銀でドープされた熱分解法酸化物の製造方法。
【発明の詳細な説明】
【０００１】
【発明の属する技術分野】
本発明は、エアロゾルによって銀または酸化銀でドープされ、かつ殺菌作用を有する、熱分解的に製造された二酸化珪素、およびその製造方法ならびにその使用に関する。さらに本発明は、分散液中でのこの二酸化珪素の使用またはゴムおよびシリコーンゴム中での充填剤としての使用に関する。
【０００２】
【従来の技術】
特殊な方法を用いて、火炎中で単一工程で熱分解的に製造されたシリカをドープすることは公知である（ドイツ特許出願公開第９６５０５００号明細書Ａ１）。この方法は、高温の火炎加水分解（flame hydrolysis）と熱分解とを組み合わせたものである。このドーピング方法は、ガス状出発材料（例えば、SiCl4ガスおよびAlCl3ガス）が予混合され、かつ火炎反応器中で一緒に燃焼される、いわゆる古典的な「共煙霧法（co-fumed process）」とは区別される。
【０００３】
ドーピング方法において、エアロゾルは、熱分解法酸化物（pyrogenic oxide）が火炎加水分解によって製造される火炎中に供給され、この場合、このエアロゾルはドープされるべき化合物の塩を含有している。
【０００４】
【発明が解決しようとする課題】
本発明によれば、殺菌作用を有する、銀または酸化銀でドープされた熱分解法シリカを提供するという課題が課された。
【０００５】
【課題を解決するための手段】
水中に溶解された銀塩が、エアロゾルのための出発材料として使用される場合には、生成物として、殺菌作用を有する、ドープされた熱分解法シリカが得られることが見出された。
【０００６】
本発明は、エアロゾルによって銀または酸化銀でドープされた熱分解法シリカを提供し、この場合、このシリカは、基本成分が火炎酸化（flame oxidation）または好ましくは火炎加水分解の方法で熱分解的に製造され、かつ、ドーピング成分１×１０-4から２０質量％までを用いてドープされたシリカであり、その際、このドーピング量は好ましくは１〜１００００ｐｐｍの範囲であり、かつドーピング成分は銀化合物または金属銀の塩または塩混合物であるか、あるいはこれらの混合物であり、ドープされた酸化物のＢＥＴ表面積は１〜６００ｍ2／ｇ、好ましくは４０〜４００ｍ2／ｇの範囲である。
【０００７】
さらに本発明は、エアロゾルによって銀または酸化銀でドープされた熱分解的に製造されたシリカの製造方法を提供し、この場合、この方法は、エアロゾルを、火炎酸化または好ましくは火炎加水分解の方法で熱分解法シリカを製造するために使用されるような火炎中に供給し、このエアロゾルを火炎酸化または火炎加水分解のガス混合物と反応前に均質に混合させ、その後にエアロゾル／ガス混合物を火炎中で反応させ、かつ、結果として生じる、銀または酸化銀でドープされた熱分解的に製造されたシリカを、公知の方法でガス流から分離させることを特徴とし、この場合、エアロゾルの製造のために使用されるのは、銀塩または銀塩混合物を含有する水溶液であるか、溶解または懸濁された形での金属それ自体であるか、あるいはこれらの混合物であり、このエアロゾルは二成分ノズルを用いての噴霧によってか、あるいはエアロゾルの異なる製造方法によって製造されるものである。
【０００８】
塩として次のもの：Ａｇ（ＮＯ3）、Ａｇ2（ＳＯ4）、Ａｇ2Ｏ、さらには錯化剤またはアンモニアで錯化されたものが使用されてもよい。
【０００９】
熱分解法酸化物を製造するための火炎加水分解の方法は、ウルマンズ・エンサクロペディ・デア・テクニッヒェン・ヒェミー（Ullmanns Enzyklopaedie der techn. Chemie）第４版、第２１巻、第４６４頁により公知である。
【００１０】
本発明によるドープされた二酸化珪素およびその製造方法ならびにその使用は、第１表および以下の例でより詳細に説明および記載されている。
【００１１】
図１はドーピング装置の概略図を示す。装置の中心となる構成部品は、熱分解法酸化物を製造するための公知の型のバーナーである。バーナーは図１の１で図示されている。
【００１２】
バーナー１はノズル３に開口する中心管２から成り、ノズル３から主要ガス流が燃焼室に流入し、ここで燃焼する。この内部ノズルは、他の環状ノズル４によって包囲されており、このノズル（環状ノズルまたは第２ノズル）から水素が流出する。
【００１３】
中心管２にはさらに軸管５が存在し、これは中心管２のノズルの前方数ｃｍ手前で終わっている。エアロゾルは軸管５中に供給される。
【００１４】
水性銀塩溶液から成るエアロゾルは、エアロゾル生成器６中で製造される（超音波噴霧器）。
【００１５】
銀塩水溶液から成るエアロゾルは、エアロゾル生成器６中で製造される。
【００１６】
エアロゾル生成器中で製造される銀塩／水  エアロゾルを、軽いキャリアーガス流によって加熱帯域７を通過させ、ここで一緒に運ばれた水は蒸発し、ガス相中に少量の塩の結晶が微粉化された形で残留する。
【００１７】
【実施例】
例１：銀または酸化銀でドープされた熱分解法シリカの製造
ＳｉＣｌ4 ４．４４ｋｇ／ｈを約１３０℃で気化させ、かつ公知の型のバーナーの中心管に運搬する。水素  ３Ｎｍ3／ｈ（第１水素流）および空気  ７．５Ｎｍ3／ｈを、付加的に中心管に供給する。
【００１８】
ガス混合物をバーナーの内部ノズルから流出させ、かつ燃焼室中およびそれに隣接する水で冷却された火炎管中で燃焼させる。
【００１９】
水素  ０．５Ｎｍ3／ｈ（ジャケット水素流または第２水素流）を、ジャケットノズルに供給する。
【００２０】
空気  １２Ｎｍ3／ｈ（第２空気流）を、付加的に燃焼室に供給する。
【００２１】
第２ガス成分を軸管５から中心管２に流出させる。
【００２２】
第２ガス流は、別個の噴霧ユニット中で、超音波噴霧器によって製造されたエアロゾルから成る。エアロゾル生成器は、５％硫酸銀水溶液  ７２５ｇ／ｈを噴霧する。硫酸銀エアロゾルを、空気  ０．５Ｎｍ3／ｈのキャリアーガスを用いて、加熱された管路を通して導き、水性エアロゾルを、約１８０℃の温度でガスおよび塩の結晶のエアロゾルに変換させる。
【００２３】
反応ガスおよび結果として生じる、銀または酸化銀でドープされた熱分解法シリカを、減圧を適用することによって冷却系を通して引き出し、かつこれにより微粒子ガス流を約１００〜１６０℃に冷却する。固体を、濾過器またはサイクロン中で廃ガス流から分離する。
【００２４】
銀（酸化物）でドープされた熱分解的に製造されたシリカは、微粉化された白色粉末の形で得られる。他の工程において、なおもシリカに付着している任意の塩酸残留物は、高められた温度で、空気を含有する水蒸気での処理によってシリカから除去される。
【００２５】
銀でドープされた熱分解法シリカのＢＥＴ表面積は、２０６ｍ2／ｇである。
【００２６】
製造条件は第１表にまとめられ、この条件下で得られたシリカの他の分析データは第２表に記載する。
【００２７】
【表１】
0003745208.tif 000002
【００２８】
説明：第１空気  中心管中の空気量、Ｈ2中心部  中心管中の水素、エアロゾル量  エアロゾルの形に変換された塩溶液の質量の流量、空気エアロゾル  エアロゾルのためのキャリアーガス（空気）量。
【００２９】
【表２】
0003745208.tif 000003
【００３０】
説明：ｐＨ４％懸濁液  ４％水性懸濁液中のｐＨ値。
【００３１】
本発明によるシリカの利点。
【００３２】
本発明によるシリカは殺菌作用を有する。
【図面の簡単な説明】
【図１】ドーピング装置を示す概略図
【符号の説明】
１  バーナー、  ２  空気、Ｈ2およびＳｉＣｌ4を含む中心管、  ３  ノズル、  ４  第２Ｈ2を含む環状ノズル、  ５  エアロゾルを含む軸管、  ６  エアロゾル生成器、  ７  加熱器
【図１】
0003745208.tif 000004